(57)【特許請求の範囲】
【請求項１】
ウレタン（メタ）アクリレートと、窒素原子及び不飽和結合を有する単官能モノマーと、ヒドロキシ基を有する単官能（メタ）アクリレートとを含有し、
前記ウレタン（メタ）アクリレートは、水酸基価から求められる数平均分子量が５０００〜１５０００のポリプロピレングリコール、及び前記数平均分子量が２０００〜５０００のポリテトラメチレンエーテルグリコールの少なくとも一方に由来するポリエーテル骨格を有すると共に重量平均分子量が２００００〜３０００００である、粘着剤組成物。
【請求項２】
前記窒素原子及び不飽和結合を有する単官能モノマーが、窒素原子を含む複素環及び不飽和結合を有する単官能モノマーを含む請求項１に記載の粘着剤組成物。
【請求項３】
前記窒素原子及び不飽和結合を有する単官能モノマーが、アクリロイルモルホリン、及びＮ−ビニルピロリドンの少なくとも一方を含む請求項１又は２に記載の粘着剤組成物。
【請求項４】
前記ヒドロキシ基を有する単官能（メタ）アクリレートが、ヒドロキシアルキル（メタ）アクリレートを含む請求項１〜３のいずれか１項に記載の粘着剤組成物。
【請求項５】
ガラス転移点が６０〜９０℃であるスチレン系樹脂をさらに含有する請求項１〜４のいずれか１項に記載の粘着剤組成物。
【請求項６】
光重合開始剤をさらに含有する請求項１〜５のいずれか１項に記載の粘着剤組成物。
【請求項７】
光学部材に用いられる請求項１〜６のいずれか１項に記載の粘着剤組成物。
【請求項８】
第１の基材と第２の基材とが、請求項１〜７のいずれか１項に記載の粘着剤組成物による粘着剤層を介して積層された積層体。
【発明の詳細な説明】
【技術分野】
【０００１】
本発明は、粘着剤組成物、及びそれを用いた積層体に関する。
【背景技術】
【０００２】
一般的に粘着剤は、工業分野においても、画像表示装置、家電製品、情報機器、自動車内外装部材、建材、及びラベル等の様々な分野で使用されている。例えば、液晶ディスプレイ、プラズマディスプレイ、及び有機ＥＬディスプレイ等の画像表示装置には、用途や目的に応じて、種々の光学フィルム及び光学板等の様々な光学部材が粘着剤で貼着されている。画像表示装置に使用される光学部材は、種々の光学フィルム及び光学板、並びに基板等が粘着剤を介して貼着された積層体として構成されていることが多い。
【０００３】
近年、光学分野における製品の製造に使用される粘着剤として、生産性の利点から、紫外線硬化型の粘着剤組成物が広く利用されている。例えば、特許文献１には、不飽和二重結合を持つモノマーと、ウレタン結合を有し、かつポリマー末端に不飽和二重結合を有する重量平均分子量が２万以上の高分子量体とを含む粘着剤組成物を用いて、その組成物中の前記モノマーと前記高分子量体とを紫外線によって架橋させた粘着層が開示されている。また、特許文献２には、ウレタン（メタ）アクリレート、（メタ）アクリル単量体、光重合開始剤、及び有機溶剤を含有し、特定の粘度特性を有する紫外線硬化型粘着剤組成物が開示されている。
【先行技術文献】
【特許文献】
【０００４】
【特許文献１】特開２００６−１０４２９６号公報
【特許文献２】特開２０１４−２１０９０２号公報
【発明の概要】
【発明が解決しようとする課題】
【０００５】
上述のような工業分野における粘着剤組成物には、耐久性として、耐熱性及び耐湿性等の評価が行われている。特にカーナビゲーション等の車載用途等においては、長期の高温高湿環境下においても、ヘイズ（曇り度）や粘着力等の性質に関して、粘着剤が著しく変質しないことが求められるようになってきている。
【０００６】
また、前述の特許文献２に開示された紫外線硬化型粘着剤組成物は、その粘着剤を介してＰＥＴフィルムとＰＣ板とを貼り合わせた試験片を８０℃雰囲気で２時間放置した場合に、被着体から発生するガスに起因する気泡が発生しない程度の耐発泡性に優れるとされている。しかしながら、高温高湿環境下（例えば温度８５℃かつ相対湿度８５％ＲＨの環境下）では、さらに気泡が発生しやすい。すなわち、粘着剤組成物から形成される粘着剤を設けた基材を高温高湿環境下に置いた場合、その高温高湿環境下では、基材内部等に存在する水分等に由来するガスが発生すること（基材から発生するアウトガス）によって、粘着剤中に発泡がより生じやすい。そのため、粘着剤組成物には、高温高湿環境下において、上述の発泡の発生を抑制し得る性質（以下、本明細書において、「耐発泡性」と称する。）が要求される。さらに、上述の発泡の発生は、粘着剤を設ける基材（被着体）の材質等にも依るため、複数種の基材に対して耐発泡性に優れる粘着剤組成物を提供することに大きな意義があると考えられる。
【０００７】
そこで、本発明は、複数種の基材に対して耐発泡性に優れると共に、高温高湿環境下においてもヘイズが著しく上昇することなく、かつ粘着力を維持することができる粘着剤を形成可能な粘着剤組成物を提供しようとするものである。
【課題を解決するための手段】
【０００８】
本発明は、ウレタン（メタ）アクリレートと、窒素原子及び不飽和結合を有する単官能モノマーと、ヒドロキシ基を有する単官能（メタ）アクリレートとを含有し、前記ウレタン（メタ）アクリレートは、水酸基価から求められる数平均分子量が５０００〜１５０００のポリプロピレングリコール、及び前記数平均分子量が２０００〜５０００のポリテトラメチレンエーテルグリコールの少なくとも一方に由来するポリエーテル骨格を有すると共に重量平均分子量が２００００〜３０００００である、粘着剤組成物を提供する。
【発明の効果】
【０００９】
本発明によれば、複数種の基材に対して耐発泡性に優れると共に、高温高湿環境下においてもヘイズが著しく上昇することなく、かつ粘着力を維持することができる粘着剤を形成可能な粘着剤組成物を提供することができる。
【発明を実施するための形態】
【００１０】
以下、本発明の実施の形態について説明するが、本発明は以下の実施の形態に限定されるものではない。
【００１１】
本発明の一実施形態の粘着剤組成物は、ウレタン（メタ）アクリレート、窒素原子及び不飽和結合を有する単官能モノマー、並びにヒドロキシ基を有する単官能（メタ）アクリレートを含有する。
【００１２】
本明細書において、「（メタ）アクリレート」との文言には、アクリレート及びメタクリレートの両方が含まれることを意味する。また、「（メタ）アクリル」との文言には、アクリル及びメタクリルの両方が含まれ、「（メタ）アクリロイル」との文言には、アクリロイル及びメタクリロイルの両方が含まれることを意味する。
【００１３】
また、本明細書において、粘着剤組成物から形成される粘着剤（粘着剤層）を単に「粘着剤（粘着剤層）」又は「粘着剤組成物による粘着剤（粘着剤層）」と記載することがある。粘着剤組成物から形成される粘着剤（粘着剤層）は、粘着剤組成物を重合反応（硬化反応）させることで得られる。
【００１４】
ウレタン（メタ）アクリレートは、数平均分子量が５０００〜１５０００のポリプロピレングリコール、及び数平均分子量が２０００〜５０００のポリテトラメチレンエーテルグリコールの少なくとも一方に由来するポリエーテル骨格を有する。
【００１５】
本明細書において、ポリプロピレングリコール及びポリテトラメチレンエーテルグリコールの数平均分子量（以下、「Ｍｎ」と略記することがある。）は、水酸基価から求められるものである。水酸基価から求められる数平均分子量は、ＪＩＳ  Ｋ  １５５７−１：２００７の規定に準拠して測定される水酸基価（ｍｇＫＯＨ／ｇ）と、官能基数（価数）とに基づき、末端基定量法により、（５６．１×１０００×官能基数）／水酸基価で算出することができる。この式中の官能基数は、１分子中のヒドロキシ基の数である。
【００１６】
ポリエーテル骨格を有するウレタン（メタ）アクリレートとしては、ポリエーテルポリオール、ポリイソシアネート、及びヒドロキシ基を有する（メタ）アクリル化合物を反応させて得られるもの（それらの反応物）を用いることができる。また、ポリエーテル骨格を有するウレタン（メタ）アクリレートとしては、ポリエーテルポリオール、ポリイソシアネート、及びイソシアネート基を有する（メタ）アクリル化合物を反応させて得られるもの（それらの反応物）を用いることもできる。粘着剤組成物による粘着剤の粘着力及び保持力の観点から、ウレタン（メタ）アクリレートは、１又は２官能の反応基を有するものが好ましい。
【００１７】
ウレタン（メタ）アクリレートは、ポリエーテルポリオールとして、Ｍｎが５０００〜１５０００のポリプロピレングリコール、及びＭｎが２０００〜５０００のポリテトラメチレンエーテルグリコールの少なくとも一方を用いて得られるものである。したがって、ウレタン（メタ）アクリレートは、前述の通り、ポリエーテル骨格として、Ｍｎが５０００〜１５０００のポリプロピレングリコール、及びＭｎが２０００〜５０００のポリテトラメチレンエーテルグリコールの少なくとも一方に由来する構造を有する。
【００１８】
ウレタン（メタ）アクリレートにおけるポリエーテル骨格が、Ｍｎが５０００未満のポリプロピレングリコール又はＭｎが２０００未満のポリテトラメチレンエーテルグリコールに由来する場合、粘着剤組成物は耐発泡性を発現し難い。また、Ｍｎが１５０００を超えるポリプロピレングリコールやＭｎが５０００を超えるポリテトラメチレンエーテルグリコールは、本発明者らの知る限り、上市されていない関係上、生産が難しい。ポリプロピレングリコールのＭｎは７０００〜１５０００がより好ましい。ポリテトラメチレンエーテルグリコールのＭｎは２０００〜４０００がより好ましい。
【００１９】
ウレタン（メタ）アクリレートは、Ｍｎが５０００〜１５０００のポリプロピレングリコールに由来するポリエーテル骨格を有する場合、そのＭｎの範囲内でＭｎの異なる２種以上のポリプロピレングリコールに由来するポリエーテル骨格を有していてもよい。また、ウレタン（メタ）アクリレートは、Ｍｎが２０００〜５０００のポリテトラメチレンエーテルグリコールに由来するポリエーテル骨格を有する場合、そのＭｎの範囲内でＭｎの異なる２種以上のポリテトラメチレンエーテルグリコールに由来するポリエーテル骨格を有していてもよい。さらに、ウレタン（メタ）アクリレートは、１種又は２種以上の前述のポリプロピレングリコールに由来するポリエーテル骨格、及び１種又は２種以上の前述のポリテトラメチレンエーテルグリコールに由来するポリエーテル骨格の両方を有していてもよい。
【００２０】
なお、上述のポリテトラメチレンエーテルグリコールは、変性ポリテトラメチレンエーテルグリコールであってもよい。変性ポリテトラメチレンエーテルグリコールとしては、例えば、テトラヒドロフランとアルキル置換テトラヒドロフランとを共重合させたものや、ネオペンチルグリコールとテトラヒドロフランを共重合させたもの等を挙げることができる。また、例えば、ポリテトラメチレンエーテルグリコールに、ラジカル重合開始剤の存在下で、エチレン性不飽和結合含有化合物を反応させて得られる変性ポリテトラメチレンエーテルグリコールを挙げることもできる。
【００２１】
ウレタン（メタ）アクリレートの合成に使用されるポリイソシアネートは特に限定されない。ポリイソシアネートとしては、例えば、フェニレンジイソシアネート等の芳香族ジイソシアネート、並びにヘキサメチレンジイソシアネート、リジンジイソシアネート、シクロヘキサンジイソシアネート、イソホロンジイソシアネート、４，４’−ジシクロヘキシルメタンジイソシアネート、ジイソシアナートメチルシクロヘキサン、及びテトラメチルキシリレンジイソシアネート等の脂肪族又は脂肪族環式ジイソシアネート等を挙げることができる。ウレタン（メタ）アクリレートの合成には、ポリイソシアネートの１種又は２種以上が用いられていてもよい。粘着剤組成物による粘着剤（硬化塗膜）の耐熱黄変性が向上する観点から、ウレタン（メタ）アクリレートには、４，４’−ジシクロヘキシルメタンジイソシアネート、イソホロンジイソシアネート、シクロヘキサンジイソシアネート、又はジイソシアナートメチルシクロヘキサンが用いられていることが好ましい。
【００２２】
ウレタン（メタ）アクリレートの合成に使用可能なヒドロキシ基を有する（メタ）アクリル化合物は特に限定されない。ヒドロキシ基を有する（メタ）アクリル化合物としては、例えば、ヒドロキシアルキル（メタ）アクリレート、及びポリアルキレングリコールモノ（メタ）アクリレート等を挙げることができる。ヒドロキシ（メタ）アクリレートの具体例としては、２−ヒドロキシエチル（メタ）アクリレート、２−ヒドロキシプロピル（メタ）アクリレート、３−ヒドロキシプロピルアクリレート、３−ヒドロキシブチル（メタ）アクリレート、４−ヒドロキシブチル（メタ）アクリレート、及び６−ヒドロキシヘキシルアクリレート等を挙げることができる。ポリアルキレングリコールモノ（メタ）アクリレートの具体例としては、ポリエチレングリコールモノ（メタ）アクリレート、及びポリプロピレングリコールモノ（メタ）アクリレート等を挙げることができる。ヒドロキシ基を有する（メタ）アクリル化合物の１種又は２種以上がウレタン（メタ）アクリレートの合成に用いられていてもよい。
【００２３】
ウレタン（メタ）アクリレートの合成に使用可能なイソシアネート基を有する（メタ）アクリル化合物は特に限定されない。イソシアネート基を有する（メタ）アクリル化合物としては、例えば、２−（メタ）アクリロイルオキシエチルイソシアネート、２−（２−（メタ）アクリロイルオキシエチルオキシ）エチルイソシアネート、及び１，１−ビス（（メタ）アクリロイルオキシメチル）エチルイソシアネート等を挙げることができる。イソシアネート基を有する（メタ）アクリル化合物の１種又は２種以上がウレタン（メタ）アクリレートの合成に用いられていてもよい。
【００２４】
ウレタン（メタ）アクリレートは重合体であり、その重量平均分子量（以下、「Ｍｗ」と略記することがある。）は２００００〜３０００００である。ウレタン（メタ）アクリレートのＭｗが２００００以上であることにより、複数種の基材に対して耐発泡性に優れた粘着剤を形成しやすくなる。一方、ウレタン（メタ）アクリレートのＭｗが３０００００を超える場合、粘着剤組成物の粘度が高くなり過ぎるため、溶剤を含有させたとしても低固形分の粘着剤組成物となり、厚膜化が難しくなる。
【００２５】
ウレタン（メタ）アクリレートの合成に用いられる前述の各成分の使用量（使用割合）や重合時間等を調整することにより、Ｍｗが２００００〜３０００００であるウレタン（メタ）アクリレートを得ることができる。ウレタン（メタ）アクリレートのＭｗは、２５０００〜２５００００であることが好ましく、２５０００〜２０００００であることがより好ましい。Ｍｎが５０００〜１５０００のポリプロピレングリコールに由来するポリエーテル骨格を有するウレタン（メタ）アクリレートの場合、そのＭｗは３００００〜１８００００であることがさらに好ましい。Ｍｎが２０００〜５０００のポリテトラメチレンエーテルグリコールに由来するポリエーテル骨格を有するウレタン（メタ）アクリレートの場合、そのＭｗは２５０００〜１０００００であることがさらに好ましい。本明細書において、ウレタン（メタ）アクリレートの重量平均分子量（Ｍｗ）は、ゲル浸透クロマトグラフィー（ＧＰＣ）によって測定される、ポリスチレン換算の値である。
【００２６】
ポリエーテル骨格を有するウレタン（メタ）アクリレートの含有量は、粘着剤組成物中の樹脂分（固形分）の全質量に対して、４０〜８０質量％であることが好ましく、より好ましくは５０〜７０質量％である。粘着剤組成物による粘着剤の粘着性を高める観点から、ウレタン（メタ）アクリレートの上述の含有量は、４０質量％以上が好ましく、より好ましくは５０質量％以上である。一方、粘着剤組成物による粘着剤に良好な耐発泡性と適度な強度をもたせる観点から、ウレタン（メタ）アクリレートの上述の含有量は、８０質量％以下が好ましく、より好ましくは７０質量%以下である。また、ウレタン（メタ）アクリレートの上述の含有量が８０質量％以下であることにより、粘着剤組成物を粘着テープにおける粘着剤に使用する場合に、粘着テープの生産時のハンドリング性や、粘着剤組成物の硬化後の粘着剤（塗膜）のリワーク性が良好となる。
【００２７】
本実施形態の粘着剤組成物は、窒素原子及び不飽和結合を有する単官能モノマー（以下、「窒素含有不飽和モノマー」と記載することがある。）を含有する。窒素含有不飽和モノマーは、分子構造中に、窒素原子と、炭素−炭素二重結合（エチレン性不飽和結合）又は炭素−炭素三重結合（アセチレン性不飽和結合）等の不飽和結合（好ましくはエチレン性不飽和結合）とを有する単官能モノマーである。粘着剤組成物が窒素含有不飽和モノマーを含有することで、粘着剤の粘着力を高めることが可能であり、また、高温高湿環境下においてもヘイズの上昇が抑制された粘着剤を形成することが可能となる。
【００２８】
窒素含有不飽和モノマーとしては、アミド基を有する窒素含有不飽和モノマー、窒素原子を含む複素環を有する窒素含有不飽和モノマー、アミノ基を有する窒素含有不飽和モノマー、並びにシアノ基を有する窒素含有不飽和モノマー等を挙げることができる。
【００２９】
アミド基を有する窒素含有不飽和モノマーとしては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、及びＮ−ヒドロキシエチル（メタ）アクリルアミド等を挙げることができる。窒素原子を含む複素環を有する窒素含有不飽和モノマーとしては、例えば、（メタ）アクリロイルモルホリン、Ｎ−ビニルピロリドン、Ｎ−ビニルピペリドン、Ｎ−ビニルカプロラクタム、Ｎ−ビニルピペラジン、及びＮ−ビニルイミダゾール等を挙げることができる。アミノ基を有する窒素含有不飽和モノマーとしては、例えば、（メタ）アクリル酸２−アミノエチル、（メタ）アクリル酸２−（ジメチルアミノ）エチル、及び（メタ）アクリル酸２−（ｔ−ブチルアミノ）エチル等を挙げることができる。シアノ基を有する窒素含有不飽和モノマーとしては、例えば、（メタ）アクリロニトリル等を挙げることができる。上記の窒素含有不飽和モノマーの具体例のうちの１種を単独で又は２種以上を組み合わせて粘着剤組成物に含有させることができる。
【００３０】
窒素含有不飽和モノマーとしては、窒素原子を含む複素環を有する窒素含有不飽和モノマーが好ましく、窒素原子を含む複素環及びＮ−ビニル基を有する窒素含有不飽和モノマーがより好ましい。粘着剤組成物による粘着剤が高温高湿環境下において白化を生じないためには、粘着剤組成物に含有させる窒素含有不飽和モノマーは水溶性であることが好ましく、その点から、（メタ）アクリロイルモルホリン、Ｎ−ビニルピロリドンがより好ましく、アクリロイルモルホリンがさらに好ましい。
【００３１】
窒素含有不飽和モノマーの含有量は、粘着剤組成物中の樹脂分（固形分）の全質量に対して、１〜２０質量％であることが好ましく、より好ましくは５〜１５質量％である。窒素含有不飽和モノマーの上述の含有量が２０質量％以下であることにより、粘着剤組成物による粘着剤の吸湿性が高くなり過ぎず、その結果、高湿環境下において、粘着剤が白濁し難く、また、粘着性能を維持しやすい。一方、窒素含有不飽和モノマーの上述の含有量が１質量％以上であることにより、粘着剤組成物による粘着剤を高温高湿環境下に置いた際に、水分が粘着剤中に溜まり難くなり、粘着剤の白化が生じ難くなる。
【００３２】
本実施形態の粘着剤組成物は、ヒドロキシ基を有する単官能（メタ）アクリレート（以下、「ヒドロキシ基含有（メタ）アクリレート」と記載することがある。）を含有する。ヒドロキシ基含有（メタ）アクリレートは、分子構造中に、ヒドロキシ基と、アクリロイル基又はメタクリロイル基とを有する単官能モノマーである。粘着剤組成物がヒドロキシ基含有（メタ）アクリレートを含有することで、ガラス及び電極等の無機基材に対する粘着力や耐発泡性を高めることが可能であり、複数種の基材に対して粘着力及び耐発泡性を高めやすくなる。
【００３３】
ヒドロキシ基含有（メタ）アクリレートとしては、ヒドロキシアルキル（メタ）アクリレート、及びポリアルキレングリコールモノ（メタ）アクリレート等を挙げることができる。ヒドロキシ（メタ）アクリレートの具体例としては、２−ヒドロキシエチル（メタ）アクリレート、２−ヒドロキシプロピル（メタ）アクリレート、３−ヒドロキシプロピルアクリレート、３−ヒドロキシブチル（メタ）アクリレート、４−ヒドロキシブチル（メタ）アクリレート、及び６−ヒドロキシヘキシルアクリレート等を挙げることができる。ポリアルキレングリコールモノ（メタ）アクリレートの具体例としては、ポリエチレングリコールモノ（メタ）アクリレート、及びポリプロピレングリコールモノ（メタ）アクリレート等を挙げることができる。上記のヒドロキシ基含有（メタ）アクリレートの具体例のうちの１種を単独で又は２種以上を組み合わせて粘着剤組成物に含有させることができる。
【００３４】
ヒドロキシ基含有（メタ）アクリレートとしては、ヒドロキシアルキル（メタ）アクリレートが好ましく、アクリロイル基を有するモノマーでも、メタクリロイル基を有するモノマーでもよい。粘着剤組成物による粘着剤の基材への粘着性を高める観点及び高温高湿環境下での粘着剤の白化を抑制する観点から、ヒドロキシアルキル（メタ）アクリレートの炭素数は５以上８以下であることが好ましく、５以上７以下であることがより好ましい。また、粘着剤組成物の硬化性の観点から、ヒドロキシ基含有（メタ）アクリレートとしては、アクリロイル基を有するもの（ヒドロキシアルキルアクリレート）が好ましい。ヒドロキシ基含有（メタ）アクリレートの中でも、２−ヒドロキシエチルアクリレート、２−ヒドロキシプロピルアクリレート、４−ヒドロキシブチルアクリレートがより好ましく、４−ヒドロキシブチルアクリレートがさらに好ましい。
【００３５】
ヒドロキシ基含有（メタ）アクリレートの含有量は、粘着剤組成物中の樹脂分（固形分）の全質量に対して、１〜２０質量％が好ましく、より好ましくは５〜１５質量％である。粘着剤組成物による粘着剤が高温高湿試験後においても基材（特に無機基材）に対して良好な粘着力を示すように、ヒドロキシ基含有（メタ）アクリレートの上述の含有量は、１質量％以上であることが好ましく、より好ましくは２質量％以上、さらに好ましくは５質量％以上である。また、粘着剤組成物による粘着剤が十分な粘着力と耐発泡性を発現し得るように、ヒドロキシ基含有（メタ）アクリレートの上述の含有量は、２０質量％以下であることが好ましく、より好ましくは１８質量％以下、さらに好ましくは１５質量％以下である。
【００３６】
本実施形態の粘着剤組成物は、上述のウレタン（メタ）アクリレート、窒素原子及び不飽和結合を有する単官能モノマー、並びにヒドロキシ基を有する単官能（メタ）アクリレート以外に、その他の（メタ）アクリル系化合物を含有していてもよい。粘着剤組成物には、粘着性の付与、硬化性、及び希釈性等を目的として、その他の（メタ）アクリル系化合物を含有させてもよい。その他の（メタ）アクリル系化合物は、上述の必須成分以外のアクリロイル基又はメタクリロイル基を有する（メタ）アクリレートモノマーである。
【００３７】
その他の（メタ）アクリル系化合物としては、例えば、１，４−シクロヘキサンジメタノールモノ（メタ）アクリレート、２−ヒドロキシ−３−フェノキシプロピル（メタ）アクリレート、アダマンチル（メタ）アクリレート、イソボルニル（メタ）アクリレート、シクロヘキシル（メタ）アクリレート、ジシクロペンタニル（メタ）アクリレート、ジシクロペンテニル（メタ）アクリレート、テトラヒドロフルフリル（メタ）アクリレート、ベンジル（メタ）アクリレート、アルキル（メタ）アクリレート、フェノキシエチル（メタ）アクリレート、フェノキシポリエチレングリコール（メタ）アクリレート、及びメトキシポリエチレングリコールアクリレート等を挙げることができる。
【００３８】
本実施形態の粘着剤組成物は、スチレン系樹脂をさらに含有していてもよい。一般的に、粘着付与剤として、スチレン系樹脂の他、ロジン類及びテルペン系樹脂等が知られているが、本実施形態の樹脂組成物に粘着付与剤を含有させる場合には、前述のウレタン（メタ）アクリレートとの相溶性を考慮して、スチレン系樹脂を用いることが好ましい。粘着剤組成物に対して良好な耐発泡性を発揮させる観点から、粘着剤組成物には、ガラス転移点（Ｔｇ）が６０〜９０℃であるスチレン系樹脂をさらに含有させることがより好ましい。
【００３９】
スチレン系樹脂としては、例えば、スチレン系モノマー単独重合体、スチレン系モノマー／脂肪族系モノマー共重合体、スチレン系モノマー／芳香族系モノマー共重合体、スチレン系モノマー／α−メチルスチレン／脂肪族系モノマー共重合体等を挙げることができる。これらのスチレン系樹脂のうちの１種を単独で又は２種以上を組み合わせて粘着剤組成物に含有させることができる。上記のスチレン系樹脂として、例えば、三井化学社製の商品名「ＦＴＲ」シリーズ（高級炭化水素樹脂）を用いることができる。また、上記のスチレン系樹脂のうち、耐熱黄変性が良好である観点から、スチレン系モノマー単独重合体、スチレン系モノマー／芳香族系モノマー共重合体が好ましい。
【００４０】
粘着剤組成物による粘着剤が良好な耐発泡性を示す観点から、Ｔｇが６０〜９０℃であるスチレン系樹脂の含有量は、粘着剤組成物中の樹脂分（固形分）の全質量に対して、１０質量％以下であることが好ましい。Ｔｇが６０〜９０℃であるスチレン系樹脂の上述の含有量が１０質量％以下であることは、粘着剤組成物の硬化性の観点、及び粘着剤組成物中の上述の樹脂成分との相溶性の観点からも好ましい。
【００４１】
本実施形態の粘着剤組成物には、さらに重合開始剤を含有させることができる。重合開始剤は、基材に対して粘着剤組成物を設ける際に、粘着剤組成物に添加してもよい。重合開始剤によって、前述のウレタン（メタ）アクリレート、窒素原子及び不飽和結合を有する単官能モノマー、並びにヒドロキシ基を有する単官能（メタ）アクリレート等のラジカル重合を生じさせることができる。本実施形態の粘着剤組成物は、光硬化型等の活性エネルギー線硬化型の粘着剤組成物でもよく、熱硬化型の粘着剤組成物でもよく、活性エネルギー線硬化型及び熱硬化型（いわゆるデュアル硬化型）の粘着剤組成物でもよい。重合開始剤としては、例えば、光重合開始剤や熱重合開始剤を用いることができ、公知の硬化促進剤を併用することもできる。本実施形態の粘着剤組成物では、粘着剤組成物による粘着剤を用いた製品の生産性の観点から、重合開始剤として光重合開始剤を用いることがより好ましく、本実施形態の粘着剤組成物は活性エネルギー線硬化型の粘着剤組成物であることがより好ましい。
【００４２】
光重合開始剤としては、例えば、紫外線、可視光線、レーザー線、α線、β線、γ線、Ｘ線、及び電子線等の活性エネルギー線の照射によって、ラジカルを発生させ、重合反応を開始させることができるものであれば特に限定されない。生産性の観点から、本実施形態の粘着剤組成物は紫外線硬化型であることが好ましい。光重合開始剤としては、例えば、２，４，６−トリメチルベンゾイル−ジフェニル−フォスフィンオキシド等のアシルフォスフィンオキシド類；  ２−ヒドロキシ−２−メチル−１−フェニルプロパン−１−オン、２，２−ジメトキシ−２−フェニルアセトフェノン、及びジエトキシアセトフェノン等のアセトフェノン類；  ベンジルジメチルケタール等のケタール類、ベンゾイン、及びベンゾインメチルエーテル等のベンゾイン類；  ベンゾフェノン、ベンゾイル安息香酸、及びヒドロキシベンゾフェノン等のベンゾフェノン類；  その他のハロゲン化ケトン、及びアシルフォスファナート等を挙げることができる。粘着剤組成物には、１種又は２種以上の光重合開始剤を用いることができる。
【００４３】
熱重合開始剤としては、加熱によって、ラジカルを発生させ、重合反応を開始させることができるものであれば特に限定されない。熱重合開始剤として、例えば、アゾ化合物及び有機過酸化物等を用いることができる。アゾ化合物としては、例えば、アゾビスイソブチロニトリル、１，１’−アゾビス（シクロヘキサンカルボニトリル）、及び２，２’−アゾビス（２−メチルプロパン酸）ジメチル等を挙げることができる。有機過酸化物としては、例えば、ハイドロパーオキサイド系化合物、ジアルキルパーオキサイド系化合物、パーオキシエステル系化合物、ジアシルパーオキサイド系化合物、ケトンパーオキサイド系化合物、パーオキシケタール系化合物、及びパーオキシジカーボネート系化合物等を使用することができる。
【００４４】
本実施形態の粘着剤組成物は、その他の添加剤を含有していてもよい。その他の添加剤としては、例えば、シランカップリング剤、チキソ付与剤、ブロッキング防止剤、レベリング剤、消泡剤、酸化防止剤、熱可塑性樹脂、帯電防止剤、ワックス、熱安定剤、難燃剤、及び消臭剤等を挙げることができる。また、粘着剤組成物には、必要に応じて公知の有機溶剤を含有させてもよい。
【００４５】
本実施形態の粘着剤組成物を用いた粘着剤（粘着剤層）の形成方法としては、粘着剤組成物を基材の上に塗布し、塗工された粘着剤組成物（塗工層）を硬化させることで、粘着剤層（硬化膜）を得ることができる。この際、基材として、樹脂フィルムや樹脂シートを用いることで、粘着シートや粘着テープを製造することができる。粘着剤組成物を塗布する方法としては、ロールコート、グラビアコート、コンマコート、ナイフコート、及びダイコート等を挙げることができる。
【００４６】
塗工膜厚は、通常、２０μｍ〜１０００μｍ程度であり、より多くの基材に対して耐発泡性が得られるため、好ましくは５０μｍ〜１０００μｍである。本実施形態の粘着剤組成物は、有機溶剤及び水を実質的に含有しない無溶剤型の粘着剤組成物とすることが可能であり、無溶剤型の粘着剤組成物の場合、５０μｍ以上（より好ましくは１００μｍ以上）の厚膜での塗工も可能である。具体的には、本実施形態の粘着剤組成物は、１度の塗工で５０μｍ以上１０００μｍ以下の膜厚に塗工されて用いられることが好ましく、１度の塗工で１００μｍ以上５００μｍ以下の膜厚に塗工されて用いられることがより好ましい。なお、上記の無溶剤型の粘着剤組成物において、有機溶剤及び水を実質的に含有しないこととは、有機溶剤及び水の合計の含有量が粘着剤組成物の全質量に対して、１質量％未満であることをいう。
【００４７】
粘着剤組成物を硬化させる方法としては、粘着剤組成物に光重合開始剤を用いた場合、可視光線、紫外線、及び電子線等の活性エネルギー線の照射装置を用い、粘着剤組成物に活性エネルギー線を所定の光量で照射する方法を採用することができる。照射装置としては、例えば、キセノンランプ、キセノン−水銀ランプ、メタルハライドランプ、高圧水銀ランプ、低圧水銀ランプ、及びフュージョンランプ等を挙げることができる。
【００４８】
生産時の硬化方法として、両面粘着テープの製造方法の例を挙げると、塗工後の粘着剤組成物を離型フィルムで被覆した後、紫外線等の活性エネルギー線の照射を行う方法や、大気中や窒素雰囲気化で紫外線等の活性エネルギー線照射を行った後、離型フィルムで被覆する方法等を挙げることができる。また、粘着剤組成物の初期の硬化を完全に硬化させずに、目的に応じて後から硬化を行う方法も挙げることができる。このような方法の例としては、最初の硬化で柔らかい塗膜の状態にすることで、基材への形状追従性を付与し、貼りあわせた後、本硬化するといった方法や、粘着剤組成物をラミネートする際、液状で膜厚調整が難しいため、大気下で半硬化した後ラミネートし、最後に本硬化する方法が考えられる。
【００４９】
一方、粘着剤組成物に熱重合開始剤を用いた場合には、例えば、高温炉等を用いて、好ましくは５０〜２５０℃の温度で加熱することによって粘着剤組成物を硬化させて粘着剤を得ることができる。
【００５０】
本実施形態の粘着剤組成物は、光学部材に用いられることが好ましい。粘着剤組成物による粘着剤層を光学部材の片面若しくは両面、又は一部に設けることができる。好適な光学部材としては、例えば、透明導電膜が設けられたフィルム（透明導電フィルム）、反射防止フィルム、防汚フィルム、偏光フィルム、位相差フィルム、帯電防止フィルム、導光フィルム、輝度向上フィルム、光拡散フィルム、及びハードコートフィルム等の光学フィルム、並びに透明導電膜が設けられた基板（透明導電板）、反射防止板、防汚板、偏光板、位相差板、帯電防止板、導光板、輝度向上板、及び光拡散板等の光学板を挙げることができる。これらの光学フィルム及び光学板は、例えば液晶ディスプレイ、プラズマディスプレイ、及び有機ＥＬディスプレイ等の画像表示装置に用いられる。また、画像表示装置の用途は特に限定されず、例えば、タッチパネル等の入力装置、パーソナルコンピュータ、複写機、携帯電話、及びデジタルカメラ等の情報機器、カーナビゲーション等の車載機器等を挙げることができる。
【００５１】
本実施形態の粘着剤組成物は、粘着シートにおける粘着剤層として利用することも可能である。粘着シートは、シート状の支持体と、その支持体の片面又は両面に設けられた本実施形態の粘着剤組成物による粘着剤層とを備える。好適な支持体としては、樹脂フィルム、樹脂フィルムを含むラミネートフィルム、紙、織布、及び不織布等を挙げることができる。樹脂フィルムの材質としては、例えば、ポリエチレンテレフタレート（ＰＥＴ）及びポリブチレンテレフタレート（ＰＢＴ）等のポリエステル、ポリエチレン、ポリプロピレン、及びポリカーボネート等を挙げることができる。なお、粘着シートにおける支持体上の粘着剤層の上には、粘着剤層を保護するために、剥離フィルムを積層しておいてもよい。
【００５２】
本実施形態の粘着剤組成物は、その粘着剤組成物による粘着剤層で２以上の基材を貼り付けて構成される積層体に使用することができる。この積層体は、第１の基材と第２の基材とが、前述の実施形態に係る粘着剤組成物による粘着剤層を介して積層されたものである。第１の基材と第２の基材とは、同一の材質であってもよく、異なる材質であってもよい。
【００５３】
第１の基材及び第２の基材（以下、これらをまとめて単に「基材」ということがある。）としては、前述の光学フィルム及び光学板の他、フレキシブルプリント基板、ガラス基板、及びこれらの基板にＩＴＯを蒸着した基板等を挙げることができる。また、基材は、フィルム状、シート状、及び板状等の形状に限らず、自動車内外装部材、家電製品、及び情報機器等の様々な分野におけるプラスチック成形体であってもよい。基材の材質としては、例えば、ポリカーボネート（ＰＣ）、ポリエチレンテレフタレート（ＰＥＴ）、ポリブチレンテレフタレート（ＰＢＴ）、ポリメタクリル酸メチル（ＰＭＭＡ）、ポリフェニレンサルファイド（ＰＰＳ）、ポリフェニレンエーテル（変性ＰＰＥ）、トリアセチルセルロース（ＴＡＣ）、シクロオレフィンポリマー（ＣＯＰ）、アクリロニトリル−ブタジエン−スチレン共重合体（ＡＢＳ）等を挙げることができる。
【００５４】
以上詳述した本実施形態の粘着剤組成物は、前述の特定のポリエーテル骨格を有するウレタン（メタ）アクリレート、窒素含有不飽和モノマー、及びヒドロキシ基含有（メタ）アクリレートを含有するため、複数種の基材に対して耐発泡性に優れる。すなわち、本実施形態の粘着剤組成物は、その粘着剤組成物から形成される粘着剤を設けた基材を高温高湿環境下に置いた場合（例えば温度８５℃かつ相対湿度８５％ＲＨの環境下に２４時間置いた場合）にも、基材から発生するアウトガスによって、粘着剤中に生じ得る発泡を抑制することができる。さらに、本実施形態の粘着剤組成物は、高温高湿環境下においてもヘイズが著しく上昇することなく、かつ粘着力を維持可能な粘着剤を形成することができる。
【００５５】
なお、本実施形態の粘着剤組成物は次の構成をとることも可能である。
［１］ウレタン（メタ）アクリレートと、窒素原子及び不飽和結合を有する単官能モノマーと、ヒドロキシ基を有する単官能（メタ）アクリレートとを含有し、前記ウレタン（メタ）アクリレートは、水酸基価から求められる数平均分子量が５０００〜１５０００のポリプロピレングリコール、及び前記数平均分子量が２０００〜５０００のポリテトラメチレンエーテルグリコールの少なくとも一方に由来するポリエーテル骨格を有すると共に重量平均分子量が２００００〜３０００００である、粘着剤組成物。
［２］前記窒素原子及び不飽和結合を有する単官能モノマーが、窒素原子を含む複素環及び不飽和結合を有する単官能モノマーを含む前記［１］に記載の粘着剤組成物。
［３］前記窒素原子及び不飽和結合を有する単官能モノマーが、アクリロイルモルホリン、及びＮ−ビニルピロリドンの少なくとも一方を含む前記［１］又は［２］に記載の粘着剤組成物。
［４］前記ヒドロキシ基を有する単官能（メタ）アクリレートが、ヒドロキシアルキル（メタ）アクリレートを含む前記［１］〜［３］のいずれかに記載の粘着剤組成物。
［５］ガラス転移点が６０〜９０℃であるスチレン系樹脂をさらに含有する前記［１］〜［４］のいずれかに記載の粘着剤組成物。
［６］光重合開始剤をさらに含有する前記［１］〜［５］のいずれかに記載の粘着剤組成物。
［７］光学部材に用いられる前記［１］〜［６］のいずれかに記載の粘着剤組成物。
［８］第１の基材と第２の基材とが、前記［１］〜［７］のいずれかに記載の粘着剤組成物による粘着剤層を介して積層された積層体。
【実施例】
【００５６】
以下、実施例及び比較例を挙げて、前述の一実施形態に係る粘着剤組成物をさらに具体的に説明するが、本発明はこれに限定されるものではない。
【００５７】
＜ウレタンアクリレートの合成＞
（合成例１：ウレタンアクリレートＡの合成）
３Ｌの三口フラスコに、数平均分子量（Ｍｎ）が３０００のポリテトラメチレンエーテルグリコール１８４７質量部、イソホロンジイソシアネート１４７質量部、ジブチル錫ジラウレート２質量部、２，６−ｔ−ブチル−４−メチルフェノール２質量部を仕込み、均一に混合した。その混合物を６０℃まで昇温し、６０℃に制御しながら５時間撹拌し、ポリテトラメチレングリコールとイソホロンジイソシアネートの反応を完結させた。その反応終了を確認した後、２−ヒドロキシエチルアクリレート５質量部を投入し、投入終了後、７０℃で１５時間撹拌しながら反応させた。その反応終結後、合成されたウレタンアクリレートＡを取り出した。このウレタンアクリレートＡにおけるＧＰＣにより測定されるポリスチレン換算の重量平均分子量（Ｍｗ）は４４０００であった。
【００５８】
（合成例２：ウレタンアクリレートＢの合成）
３Ｌの三口フラスコに、数平均分子量（Ｍｎ）が２０００のポリテトラメチレンエーテルグリコール１７８０質量部、イソホロンジイソシアネート２１３質量部、ジブチル錫ジラウレート２質量部、２，６−ｔ−ブチル−４−メチルフェノール２質量部を仕込み、均一に混合した。その混合物を６０℃まで昇温し、６０℃に制御しながら５時間撹拌し、ポリテトラメチレングリコールとイソホロンジイソシアネートの反応を完結させた。その反応終了を確認した後、２−ヒドロキシエチルアクリレート８質量部を投入し、投入終了後、７０℃で１５時間撹拌しながら反応させた。その反応終結後、合成されたウレタンアクリレートＢを取り出した。このウレタンアクリレートＢにおけるＧＰＣにより測定されるポリスチレン換算の重量平均分子量（Ｍｗ）は３２０００であった。
【００５９】
（合成例３：ウレタンアクリレートＣの合成）
３Ｌの三口フラスコに、数平均分子量（Ｍｎ）が１０００のポリテトラメチレンエーテルグリコール１６０６質量部、イソホロンジイソシアネート３８１質量部、ジブチル錫ジラウレート２質量部、２，６−ｔ−ブチル−４−メチルフェノール２質量部を仕込み、均一に混合した。その混合物を６０℃まで昇温し、６０℃に制御しながら５時間撹拌し、ポリテトラメチレングリコールとイソホロンジイソシアネートの反応を完結させた。その反応終了を確認した後、２−ヒドロキシエチルアクリレート１３質量部を投入し、投入終了後、７０℃で１５時間撹拌しながら反応させた。その反応終結後、合成されたウレタンアクリレートＣを取り出した。このウレタンアクリレートＣにおけるＧＰＣにより測定されるポリスチレン換算の重量平均分子量（Ｍｗ）は１８６００であった。
【００６０】
（合成例４：ウレタンアクリレートＤの合成）
３Ｌの三口フラスコに、数平均分子量（Ｍｎ）が８０００のポリプロピレングリコール１９３７質量部、イソホロンジイソシアネート５８質量部、ジブチル錫ジラウレート２質量部、２，６−ｔ−ブチル−４−メチルフェノール２質量部を仕込み、均一に混合した。その混合物を６０℃まで昇温し、６０℃に制御しながら５時間撹拌し、ポリテトラメチレングリコールとイソホロンジイソシアネートの反応を完結させた。その反応終了を確認した後、２−ヒドロキシエチルアクリレート５質量部を投入し、投入終了後、７０℃で１５時間撹拌しながら反応させた。その反応終結後、合成されたウレタンアクリレートＤを取り出した。このウレタンアクリレートＤにおけるＧＰＣにより測定されるポリスチレン換算の重量平均分子量（Ｍｗ）は１０１０００であった。
【００６１】
（合成例５：ウレタンアクリレートＥの合成）
３Ｌの三口フラスコに、数平均分子量（Ｍｎ）が３０００のポリプロピレングリコール１８４１質量部、イソホロンジイソシアネート１４７質量部、ジブチル錫ジラウレート２質量部、２，６−ｔ−ブチル−４−メチルフェノール２質量部を仕込み、均一に混合した。その混合物を６０℃まで昇温し、６０℃に制御しながら５時間撹拌し、ポリテトラメチレングリコールとイソホロンジイソシアネートの反応を完結させた。その反応終了を確認した後、２−ヒドロキシエチルアクリレート１２質量部を投入し、投入終了後、７０℃で１５時間撹拌しながら反応させた。その反応終結後、合成されたウレタンアクリレートＥを取り出した。このウレタンアクリレートＥにおけるＧＰＣにより測定されるポリスチレン換算の重量平均分子量（Ｍｗ）は４２０００であった。
【００６２】
（合成例６：ウレタンアクリレートＦの合成）
３Ｌの三口フラスコに、数平均分子量（Ｍｎ）が３０００のポリテトラメチレンエーテルグリコール１７６４質量部、イソホロンジイソシアネート２２２質量部、ジブチル錫ジラウレート２質量部、２，６−ｔ−ブチル−４−メチルフェノール２質量部を仕込み、均一に混合した。その混合物を６０℃まで昇温し、６０℃に制御しながら５時間撹拌し、ポリテトラメチレングリコールとイソホロンジイソシアネートの反応を完結させた。その反応終了を確認した後、２−ヒドロキシエチルアクリレート１４質量部を投入し、投入終了後、７０℃で１５時間撹拌しながら反応させた。その反応終結後、合成されたウレタンアクリレートＦを取り出した。このウレタンアクリレートＦにおけるＧＰＣにより測定されるポリスチレン換算の重量平均分子量（Ｍｗ）は１８０００であった。
【００６３】
＜実施例１＞
ウレタンアクリレートＡ５０質量部に対して、イソボルニルアクリレート（共栄社化学社製の商品名「ライトアクリレートＩＢ−ＸＡ」）３０質量部、アクリロイルモルホリン（ＫＪケミカルズ社製の商品名「ＡＣＭＯ」）１０質量部、２−ヒドロキシエチルアクリレート（共栄社化学社製の商品名「ライトエステルＨＯＡ（Ｎ）」）１０質量部、及び光重合開始剤（２−ヒドロキシ−２−メチル−１−フェニルプロパン−１−オン、ＢＡＳＦ社製の商品名「イルガキュア１１７３」）２質量部を混合し、粘着剤組成物を得た。
【００６４】
＜実施例２＞
実施例１の粘着剤組成物の配合におけるウレタンアクリレートＡを、ウレタンアクリレートＢに変更したこと以外は、実施例１と同様にして、粘着剤組成物を得た。
【００６５】
＜実施例３＞
実施例１の粘着剤組成物の配合に、ガラス転移点（Ｔｇ）が６０℃であるスチレン系モノマー単独重合体（三井化学社製の商品名「ＦＴＲ８１２０」）を加えたこと以外は、実施例１と同様にして、粘着剤組成物を得た。
【００６６】
＜実施例４＞
実施例２の粘着剤組成物の配合に、Ｔｇが６０℃であるスチレン系モノマー単独重合体（三井化学社製の商品名「ＦＴＲ８１２０」）を加えたこと以外は、実施例２と同様にして、粘着剤組成物を得た。
【００６７】
＜実施例５＞
実施例３の粘着剤組成物の配合におけるウレタンアクリレートＡを、ウレタンアクリレートＤに変更したこと以外は、実施例３と同様にして、粘着剤組成物を得た。
【００６８】
＜実施例６＞
実施例４の粘着剤組成物の配合におけるアクリロイルモルホリンを、Ｎ−ビニルピロリドン（日本触媒社製）に変更したこと以外は、実施例４と同様にして、粘着剤組成物を得た。
【００６９】
＜実施例７＞
実施例４の粘着剤組成物の配合における２−ヒドロキシエチルアクリレートを、４−ヒドロキシブチルアクリレート（大阪有機化学工業社製の商品名「４−ＨＢＡ」）に変更したこと以外は、実施例４と同様にして、粘着剤組成物を得た。
【００７０】
＜実施例８＞
実施例２の粘着剤組成物の配合に、Ｔｇが３５℃であるスチレン系モノマー単独重合体（三井化学社製の商品名「ＦＴＲ８１００」）を加えたこと以外は、実施例２と同様にして、粘着剤組成物を得た。
【００７１】
＜実施例９＞
実施例２の粘着剤組成物の配合に、Ｔｇが５０℃である、スチレン系モノマー／脂肪族系モノマー共重合体（三井化学社製の商品名「ＦＴＲ６１１０」）を加えたこと以外は、実施例２と同様にして、粘着剤組成物を得た。
【００７２】
＜実施例１０＞
実施例２の粘着剤組成物の配合におけるウレタンアクリレートＢ及びイソボルニアルクリレートの配合量を、それぞれ７０質量部及び１０質量部に変更したこと以外は、実施例２と同様にして、粘着剤組成物を得た。
【００７３】
＜実施例１１＞
実施例２の粘着剤組成物の配合におけるウレタンアクリレートＢ５０質量部及びイソボルニルアクリレート３０質量部を、それぞれウレタンアクリレートＢ６０質量部、フェノキシエチルアクリレート（共栄社化学社製の商品名「ライトアクリレートＰＯ−Ａ」）２０質量部に変更したこと以外は、実施例２と同様にして、粘着剤組成物を得た。
【００７４】
＜実施例１２＞
実施例５の粘着剤組成物の配合におけるウレタンアクリレートＤ５０質量部及びイソボルニルアクリレート３０質量部を、それぞれウレタンアクリレートＤ６０質量部及びフェノキシエチルアクリレート（共栄社化学社製の商品名「ライトアクリレートＰＯ−Ａ」）２０部に変更した以外は、実施例５と同様にして、粘着剤組成物を得た。
【００７５】
＜比較例１＞
実施例３の粘着剤組成物の配合におけるウレタンアクリレートＡを、ウレタンアクリレートＣに変更したこと以外は、実施例３と同様にして、粘着剤組成物を得た。
【００７６】
＜比較例２＞
実施例３の粘着剤組成物の配合におけるウレタンアクリレートＡを、ウレタンアクリレートＥに変更したこと以外は、実施例３と同様にして、粘着剤組成物を得た。
【００７７】
＜比較例３＞
実施例４の粘着剤組成物の配合における、イソボルニルアクリレートの配合量３０質量部を４０質量部に変更したこと、及びアクリロイルモルホリンを除いたこと以外は、実施例４と同様にして、粘着剤組成物を得た。
【００７８】
＜比較例４＞
実施例４の粘着剤組成物の配合におけるアクリロイルモルホリンの配合量１０質量部を２０質量部に変更したこと、及び２−ヒドロキシエチルアクリレートを除いたこと以外は、実施例４と同様にして、粘着剤組成物を得た。
【００７９】
＜比較例５＞
実施例１１の粘着剤組成物の配合におけるウレタンアクリレートＢをウレタンアクリレートＦに変更したこと以外は、実施例１１と同様にして、粘着剤組成物を得た。
【００８０】
実施例１〜１２及び比較例１〜５の粘着剤組成物のそれぞれについて、以下のようにして試験片を作製し、評価を行った。
【００８１】
［評価方法］
（耐発泡性試験）
各実施例及び比較例で得られた粘着剤組成物を５０μｍ厚のシリコーンコートＰＥＴフィルム上にアプリケーターを用いて１回の塗工で膜厚１００μｍの塗工層を形成した。そして、粘着剤組成物の塗工層上に、前記ＰＥＴフィルムと同じシリコーンコートＰＥＴフィルムでラミネートし、フィルム越しに８０Ｗ／ｃｍの高圧水銀ランプにて、積算光量１０００ｍＪ／ｃｍ2になるように紫外線を照射して、シリコーンコートＰＥＴフィルム間に粘着剤（粘着剤層）を備えたラミネート物を得た。このラミネート物を２４時間養生した。
その後、ラミネート物における片面のシリコーンコートＰＥＴフィルムを剥離し、別の片面のシリコーンコートＰＥＴフィルム上の粘着剤を、厚さ１．０ｍｍのポリカーボネート板（三菱エンジニアリングプラスチックス社製の商品名「ユーピロン」；表１中「ＰＣ」と記載。）又はハードコート付ポリカーボネート板（三菱ガス化学社製の商品名「ユーピロン・シート  ＭＲ５８」；表１中「ＰＣＨＣ」と記載。）に２ｋｇｆ／ｃｍ2で貼り合わせた。その後、別の片面のシリコーンコートＰＥＴフィルムも剥離し、前述のポリカーボネート（ＰＣ）板上の粘着剤を、各種基材に２ｋｇｆ／ｃｍ2で貼り合わせた後、２４時間養生し、試験片となる積層体を作製した。
作製した積層体（試験片）を、温度８５℃かつ相対湿度８５％ＲＨの恒温恒湿槽に２４時間静置させ、その高温高湿試験後における試験片について、発泡の有無を目視にて確認し、評価した。表１中、「○」は発泡がなかったことを表し、「×」は発泡があったことを表す。
【００８２】
上述の積層体（試験片）における基材としては、厚さ１．０〜１．２ｍｍのガラス板（松浪硝子工業社製の商品名「Ｓ１１１２」；表１中「ガラス」と記載。）、厚さ１２５μｍのポリエステルフィルム（三菱樹脂社製の商品名「Ｏ３２１Ｅ」；表１中「ＰＥｓ１」と記載。）、厚さ１００μｍのポリエステルフィルム（東洋紡社製の商品名「Ａ４１００」（未処理面）；表１中「ＰＥｓ２」と記載。）、厚さ４０μｍのセルローストリアセテート（ＴＡＣ）フィルム（富士フィルム社製の商品名「富士タック」；表１中「ＴＡＣ」と記載。）、厚さ１００μｍのシクロオレフィンポリマー（ＣＯＰ）フィルム（日本ゼオン社製の商品名「ゼオノア」；表１中「ＣＯＰ」と記載。）、及び厚さ１ｍｍの前記ハードコート付ポリカーボネート板を用いた。
【００８３】
（ヘイズ測定）
上述の耐発泡性試験におけるラミネート物の作製方法と同様にして、シリコーンコートＰＥＴフィルム間に粘着剤（粘着剤層）を備えたラミネート物を作製した。その後、上述の耐発泡性試験における試験片の作製方法と同様に、片面のシリコーンコートＰＥＴフィルムを剥離し、そこに厚さ１２５μｍのポリエステルフィルム（三菱樹脂社製の商品名「Ｏ３２１Ｅ」）を貼り合わせた後、もう一方の片面のシリコーンコートＰＥＴフィルムを剥離し、そこに同じポリエステルフィルム（三菱樹脂社製の商品名「Ｏ３２１Ｅ」）を貼り合わせ、２４時間養生し、ヘイズ測定用の試験片となる積層体を得た。
作製した積層体（試験片）について、ヘイズメーター（村上色彩技術研究所製の商品名「ヘイズメーターＨＭ−１５０」）を用いて、室温（２５℃）にて３箇所のヘイズを測定し、それらの平均値を求めた。また、試験片を、温度８５℃かつ相対湿度８５％ＲＨの恒温恒湿槽に２４０時間静置させ、その高温高湿耐久試験後における試験片についても同様にヘイズを測定した。
【００８４】
（粘着力）
上述の耐発泡性試験におけるラミネート物の作製方法と同様にして、シリコーンコートＰＥＴフィルム間に粘着剤（粘着剤層）を備えたラミネート物を作製した。その後、上述の耐発泡性試験における試験片の作製方法と同様に、片面のシリコーンコートＰＥＴフィルムを剥離し、そこに厚さ１ｍｍのＰＣ板（三菱樹脂製の商品名「ユーピロン」）を貼り合わせた後、もう一方の片面のシリコーンコートＰＥＴフィルムを剥離し、そこに厚さ１．０〜１．２ｍｍのガラス板（松浪硝子工業社製の商品名「Ｓ１１１２」）を貼り合わせ、２４時間養生し、ＰＣ／ガラス間の粘着力測定用の試験片となる積層体を得た。また、ＰＣ／ガラス間の粘着力測定用の試験片におけるガラス板を、厚さ１００μｍのポリエステルフィルム（東洋紡社製の商品名「Ａ４１００」（未処理面））に変更した以外は、上述のＰＣ／ガラス間の粘着力測定用の試験片と同様にして、ＰＣ／ポリエステル間の粘着力測定用の試験片を作製した。
作製した各試験片について、１８０°引きはがし粘着力（Ｎ／２５ｍｍ）を測定した。また、作製した各試験片を、温度８５℃かつ相対湿度８５％ＲＨの恒温恒湿槽に２４０時間静置させ、その高温高湿耐久試験後における各試験片についても同様に１８０°引きはがし粘着力（Ｎ／２５ｍｍ）を測定した。
【００８５】
各実施例及び比較例の粘着剤組成物の配合と評価結果を表１に示す。
【００８６】
0005997405.tif 000002
【００８７】
0005997405.tif 000003
【００８８】
0005997405.tif 000004
【００８９】
耐発泡性試験において、実施例の粘着剤組成物はいずれも複数の基材において耐発泡性を有することが確認された。また、粘着剤組成物に用いるウレタン（メタ）アクリレートの重量平均分子量（Ｍｗ）は大きい程、より良好な耐発泡性を示す傾向にあることが確認された。これは、ウレタン（メタ）アクリレートのＭｗの増加に伴い、粘着力が向上したことが影響していると考えられる。なお、実施例１〜１２の粘着剤組成物では、ガラス及びポリエステルに対して強粘着性を示すことから、接着剤用途への利用も可能と考えられる。
【００９０】
Ｔｇが６０℃であるスチレン系モノマー単独重合体を含有する粘着剤組成物を用いた実施例３及び４では、スチレン系樹脂を含有しない粘着剤組成物を用いた実施例１及び２に比べて、より多くの基材に対して良好な耐発泡性を示すことが確認された。この結果と、実施例８及び９の結果とから、粘着剤組成物にスチレン系樹脂を含有させる場合には、Ｔｇが６０℃以上のスチレン系樹脂を含有させるのが良いことが確認された。
【００９１】
一方、比較例１及び２の結果から、粘着剤組成物に、数平均分子量（Ｍｎ）が２０００未満のポリテトラメチレンエーテルグリコール又はＭｎが５０００未満のポリプロピレングリコールに由来するポリエーテル骨格を有するウレタンアクリレートを用いた場合、いずれの基材に対しても、耐発泡性を発現しなかった。特に、比較例２で用いたウレタンアクリレートＥの重量平均分子量（Ｍｗ）は、ウレタンアクリレートＢのＭｗよりも大きいにも関わらず、ウレタンアクリレートＥを含有する粘着剤組成物を用いた比較例２では、耐発泡性を得られなかった。これは、ある程度の分子量のポリオール構造が界面での粘着力に大きく寄与していると考えられ、ウレタン（メタ）アクリレートの重量平均分子量を大きくするだけでは、耐発泡性が発現しないことが確認された。
【００９２】
比較例３では、耐発泡性が示されたのはＰＣ／ガラスの基材のみであり、また、高温高湿試験後のヘイズが上昇し、外観が白化していた。この結果等から、粘着剤組成物には、窒素含有不飽和モノマーを含有させる必要があることが確認された。比較例４では、耐発泡性が示されたのはＰＣ／ＴＡＣの基材のみであった。この結果等から、粘着剤組成物にヒドロキシ基含有（メタ）アクリレートを含有させることで、無機基材（ガラス）への耐発泡性に寄与できる傾向にあることが確認された。また、比較例５の結果等から、複数種の基材に対して耐発泡性に優れた粘着剤を得るためには、ウレタン（メタ）アクリレートのＭｗは２００００以上であることが必要であることが確認された。
【要約】
【課題】複数種の基材に対して耐発泡性に優れると共に、高温高湿環境下においてもヘイズが著しく上昇することなく、かつ粘着力を維持可能な粘着剤組成物を提供する。
【解決手段】ウレタン（メタ）アクリレートと、窒素原子及び不飽和結合を有する単官能モノマーと、ヒドロキシ基を有する単官能（メタ）アクリレートとを含有する粘着剤組成物である。前記ウレタン（メタ）アクリレートは、水酸基価から求められる数平均分子量が５０００〜１５０００のポリプロピレングリコール、及び前記数平均分子量が２０００〜５０００のポリテトラメチレンエーテルグリコールの少なくとも一方に由来するポリエーテル骨格を有し、重量平均分子量が２００００〜３０００００である。
【選択図】なし